(57)【特許請求の範囲】
【請求項１】
１本毎にその表面全周に樹脂塗装した素線を複数本撚り合わせてなる金属ロープにおいて、前記複数本の素線の内の１の素線には、白系の樹脂が焼きつけ塗装された第１の層、該第１の層の上に蛍光顔料が配合された樹脂塗料が焼きつけ塗装された第２の層、及び、該第２の層の上に紫外線吸収剤が配合された無色樹脂が塗装された第３の層が形成されており、前記複数本の素線の内の他の素線には、白系の樹脂が焼きつけ塗装された第１の層、該第１の層の上に蓄光顔料が配合された樹脂塗料が焼きつけ塗装された第２の層が形成されていることを特徴とする塗装金属ロープ。
【請求項２】
１本毎にその表面全周に樹脂塗装した素線を複数本撚り合わせてなる金属ロープの製造方法において、前記複数本の素線に対し、白系の樹脂を焼きつけ塗装する第１の工程と、白系の樹脂が焼きつけ塗装された前記複数本の素線の内の１の素線に対し、蛍光顔料が配合された樹脂塗料を焼きつけ塗装すると共に、白系の樹脂が焼きつけ塗装された前記複数本の素線の内の他の素線に対し、蓄光顔料が配合された樹脂塗料を焼きつけ塗装する第２の工程と、蛍光顔料が配合された樹脂塗料が焼きつけ塗装された前記１の素線に対し、紫外線吸収剤が配合された無色樹脂を塗装する第３の工程と、を備えていることを特徴とする塗装金属ロープの製造方法。
【請求項３】
複数本の素線を撚り合わせてなるストランドの表面全周に樹脂塗装した後、当該ストランドを複数本撚り合わせてなる金属ロープにおいて、前記複数本のストランドの内の１のストランドには、白系の樹脂が焼きつけ塗装された第１の層、該第１の層の上に蛍光顔料が配合された樹脂塗料が焼きつけ塗装された第２の層、及び、該第２の層の上に紫外線吸収剤が配合された無色樹脂が塗装された第３の層が形成されており、前記複数本のストランドの内の他のストランドには、白系の樹脂が焼きつけ塗装された第１の層、該第１の層の上に蓄光顔料が配合された樹脂塗料が焼きつけ塗装された第２の層が形成されていることを特徴とする塗装金属ロープ。
【請求項４】
複数本の素線を撚り合わせてなるストランドの表面全周に樹脂塗装した後、当該ストランドを複数本撚り合わせてなる金属ロープの製造方法において、前記複数本のストランドに対し、白系の樹脂を焼きつけ塗装する第１の工程と、白系の樹脂が焼きつけ塗装された前記複数本のストランドの内の１のストランドに対し、蛍光顔料が配合された樹脂塗料を焼きつけ塗装すると共に、白系の樹脂が焼きつけ塗装された前記複数本のストランドの内の他のストランドに対し、蓄光顔料が配合された樹脂塗料を焼きつけ塗装する第２の工程と、蛍光顔料が配合された樹脂塗料が焼きつけ塗装された前記１のストランドに対し、紫外線吸収剤が配合された無色樹脂を塗装する第３の工程と、を備えていることを特徴とする塗装金属ロープの製造方法。 
【発明の詳細な説明】
【技術分野】
【０００１】
本発明は金属ロープとりわけ道路安全施設関係のロープなどに使用されるのに好適な夜間視認性の向上されたロープおよび該ロープの製造方法に関する。 
【背景技術】
【０００２】
道路分離用のガードケーブル等においては夜間では視認性が低下し、車の衝突事故の危険性が高い。ガードケーブルにおいては耐食性をもたせるためにその鋼素線表面に亜鉛めっきや亜鉛・アルミニウムめっき等の表面処理が施されているが、車の運転者から夜間確認しやすい処理は施されていない。また、撚り線の表面に耐腐食性や耐候性を向上するために鋼撚り線の表面に飽和ポリエステルのような熱可塑性樹脂を粉体塗装によって被覆することは先行技術におい開示されているが、夜間の視認性を向上させ、夜間における衝突事故などを抑制させる点ついては有効な手段が開示されていなかった。
【特許文献１】特開２００６−１２２８０８号公報
【特許文献２】特開２００６−１６７６６２号公報
【発明の開示】
【発明が解決しようとする課題】
【０００３】
本発明は前記のような問題点を解消するためになされたもので、その目的とするところは、車の運転者からみて夜間におけるガードケーブルなどの存在を確認しやすく、夜間でもロープが容易に視認できるように夜間の視認性を向上させ、また耐食性も向上させ、ロープの寿命も向上しえる塗装金属ロープを提供することにある。
【課題を解決するための手段】
【０００４】
上記目的を達成するため本発明は、塗装手段として、太陽光や白熱灯などの光を吸収して一時的に蓄え、これを徐々に放出して夜間等の暗いところで発光して見える蓄光顔料や、光などのエネルギーにより励起され、そのエネルギーを特定波長の光として放出する蛍光顔料を用いるものである。
【０００５】
本発明は、１本毎にその表面全周に樹脂塗装した素線を複数本撚り合わせてなる金属ロープにおいて、前記複数本の素線の内の１の素線には、白系の樹脂が焼きつけ塗装された第１の層、該第１の層の上に蛍光顔料が配合された樹脂塗料が焼きつけ塗装された第２の層、及び、該第２の層の上に紫外線吸収剤が配合された無色樹脂が塗装された第３の層が形成されており、前記複数本の素線の内の他の素線には、白系の樹脂が焼きつけ塗装された第１の層、該第１の層の上に蓄光顔料が配合された樹脂塗料が焼きつけ塗装された第２の層が形成されていることを特徴とする塗装金属ロープである。また、本発明は、１本毎にその表面全周に樹脂塗装した素線を複数本撚り合わせてなる金属ロープの製造方法において、前記複数本の素線に対し、白系の樹脂を焼きつけ塗装する第１の工程と、白系の樹脂が焼きつけ塗装された前記複数本の素線の内の１の素線に対し、蛍光顔料が配合された樹脂塗料を焼きつけ塗装すると共に、白系の樹脂が焼きつけ塗装された前記複数本の素線の内の他の素線に対し、蓄光顔料が配合された樹脂塗料を焼きつけ塗装する第２の工程と、蛍光顔料が配合された樹脂塗料が焼きつけ塗装された前記１の素線に対し、紫外線吸収剤が配合された無色樹脂を塗装する第３の工程と、を備えていることを特徴とする塗装金属ロープの製造方法である。 
【０００６】
本発明は、複数本の素線を撚り合わせてなるストランドの表面全周に樹脂塗装した後、当該ストランドを複数本撚り合わせてなる金属ロープにおいて、  前記複数本のストランドの内の１のストランドには、白系の樹脂が焼きつけ塗装された第１の層、該第１の層の上に蛍光顔料が配合された樹脂塗料が焼きつけ塗装された第２の層、及び、該第２の層の上に紫外線吸収剤が配合された無色樹脂が塗装された第３の層が形成されており、  前記複数本のストランドの内の他のストランドには、白系の樹脂が焼きつけ塗装された第１の層、該第１の層の上に蓄光顔料が配合された樹脂塗料が焼きつけ塗装された第２の層が形成されていることを特徴とする塗装金属ロープである。
【０００７】
また、本発明は、複数本の素線を撚り合わせてなるストランドの表面全周に樹脂塗装した後、当該ストランドを複数本撚り合わせてなる金属ロープの製造方法において、前記複数本のストランドに対し、白系の樹脂を焼きつけ塗装する第１の工程と、白系の樹脂が焼きつけ塗装された前記複数本のストランドの内の１のストランドに対し、蛍光顔料が配合された樹脂塗料を焼きつけ塗装すると共に、白系の樹脂が焼きつけ塗装された前記複数本のストランドの内の他のストランドに対し、蓄光顔料が配合された樹脂塗料を焼きつけ塗装する第２の工程と、蛍光顔料が配合された樹脂塗料が焼きつけ塗装された前記１のストランドに対し、紫外線吸収剤が配合された無色樹脂を塗装する第３の工程と、を備えていることを特徴とする塗装金属ロープの製造方法である。
【発明の効果】
【０００８】
ロープの一部又は全部に蛍光顔料を配合した樹脂塗装を、或いは蓄光顔料を配合した樹脂塗装を施すことにより蛍光部或いは蓄光部を含むため、または蛍光顔料を配合した樹脂塗装と蓄光顔料を配合した樹脂塗装を施すことにより蛍光部と蓄光部の双方を含むようにしているため、夜間における視認性を著しく向上することができる。当該ロープは樹脂塗装されるため、同時に耐食性も向上することができる。
【０００９】
これらのうち、特に同一ロープの中に蛍光部と蓄光部の双方を含んでいるものは、夜間においては車のライトで蛍光部が光り、ライトが当たらない暗いところでは蓄光部が光る。  
即ち、夜間車のライトが当たる場合と当たらない場合のいずれの状況においても蛍光部か蓄光部のどちらかが光るので、視認性を確実に良好にすることができるものである。
【００１０】
なお、本発明は、ロープに加えて金具類に適用してもよい。例えば、複数の部品からなるロープの引き留め金具等において、部品の一部を蛍光樹脂塗装し、他の一部に蓄光塗装を行ってもよい。
なお、場合によっては金属ロープの素線の一部又はストランドの一部のみに蛍光又は蓄光或いはその両方を塗装し、他の素線やストランドは塗装されていないものでもよい。
【発明を実施するための最良の形態】
【００１１】
粉体樹脂に蛍光顔料或いは蓄光顔料を適量配合し、この粉体塗料をロープの素線或いはストランドに焼付け塗装する。好ましくは、下地に白系の樹脂を焼きつけ塗装し、続いて蛍光顔料或いは蓄光顔料を配合した樹脂塗料をその上に焼きつけ塗装するのがよいが、下地塗装せずに直接塗装してもよい。なお、特に蛍光顔料においてはその紫外線劣化を抑えるため、好適には、これらの塗装の上に紫外線吸収剤を配合した無色樹脂塗装を行ってカバーする。
【実施例１】
【００１２】
以下、添付図面を参照して本発明の実施例を説明すると、図１は３×７構造のストランド型ワイヤロープであるが、以下の手順の連続処理で粉体焼付け塗装を行った。直径２．８６ｍｍの亜鉛めっきを施した鋼素線１ａ、２ａ、３ａの表面に、前処理としてショットブラスト処理を行った後、高周波加熱装置を用いて蛍光顔料又は蓄光顔料を配合した飽和ポリエステル樹脂粉体塗料の溶融点以上の温度に素線を加熱し、続いて飽和ポリエステル樹脂粉体の流動槽中を通過させて粉体を表面に付着させてこれを溶融させ、その溶融状態において適度な直径のダイス孔を通過させて圧着させた後、水冷固化させて塗装を行った。この塗膜厚は約８０μｍであった。
このように塗装した蛍光塗装素線７本を撚り合わせてストランド１、２、３とし、更にこのストランド３本１、２、３を撚り合わせて直径１８ｍｍの３×７構造のワイヤロープ４を製造した。
【００１３】
この塗装工程の概略は図４に示す通りであり、即ち、サプライ装置５から鋼素線を引き出し、ショットブラスト装置６で素線表面を清浄化、梨地化及び活性化させた後、高周波加熱装置７で加熱し、これを蛍光顔料又は蓄光顔料を配合した粉体塗料の流動槽８に浸漬して塗料を素線に付着溶融させ、続いて所定の孔径のダイスを通過させて塗料を圧着させた後、水槽１０を通して水冷固化して、巻取り装置１１で巻き取るものである。
【実施例２】
【００１４】
直径２．８６ｍｍの表面に亜鉛めっきを施した鋼素線表面にショットブラストを施した後、下地塗装として白系飽和ポリエステル樹脂粉体塗料を、静電塗装装置を用いて素線表面に吹き付け電着させた後、高周波加熱装置を用いて粉体の溶融温度以上に素線を加熱して付着粉体を溶融させ、続いて蛍光顔料又は蓄光顔料を配合した同樹脂粉体塗料をその上に静電塗装装置を用いて付着させ、残熱で溶融焼付けした後、水冷固化させて塗装した。この下地塗膜厚は約９０μｍで蛍光又は蓄光塗膜厚は約５０μｍであった。
【００１５】
この実施例の塗装工程の概略は図５に示されており、即ち、サプライ装置５から鋼素線を引き出し、まず、ショットブラスト装置６で表面を清浄化、梨地化及び活性化させた後、第一静電塗装装置７Ａで白系樹脂粉体を電着付着させた後、高周波加熱装置８で所定温度に加熱して付着樹脂を溶融させ、次に、この溶融状態で第二静電塗装装置７Ｂにおいて蛍光顔料又は蓄光顔料を配合した粉体樹脂を吹き付け付着させ、これを溶融させた後、水槽１０で水冷固化させて巻取り機１１で巻き取るものである。
このようにして得た塗装素線７本を撚り合わせてストランドとし、更に当該ストランド３本を撚り合わせて直径１８ｍｍの３×７構造のロープにした。
【００１６】
蛍光顔料配合塗装と蓄光顔料配合塗装の組み合わせは以下の通りである。
１）ストランドを構成している７本の素線のうち３本の素線４ａを蛍光塗装線又は蓄光塗装線とし、芯線以外の他の３本の素線４ｂは蛍光塗料又は蓄光塗料を含まない通常樹脂塗料での塗装線とし、これを撚り合わせて３×７構造のロープとした。（図２参照）
２）３本のストランドのうち１本のストランド１を蛍光塗装線で構成し、他の２本ストランド２，３を蓄光塗装線で構成し、これらを撚り合わせて３×７構造のロープとした。（図３参照）
３）ストランドを構成している７本の素線のうち３本の素線４ａを蛍光塗装線とし、芯線以外の他の３本の素線４ｂは蓄光塗装線とし、これを撚り合わせて３×７構造のロープとした。
【実施例３】
【００１７】
以下の手順で連続処理にて粉体焼付け塗装を行った。すなわち、亜鉛めっきを施した直径２．８６ｍｍの鋼素線を７本撚り合わせてなる直径９ｍｍのストランドの表面にショットブラストを行って表面処理を施した後、白系顔料を基本配合した飽和ポリエステル樹脂粉体塗料を静電塗装装置でストランド表面に電着させ、続いて高周波加熱装置で当該塗料の溶融点以上の温度に加熱して溶融させて下地塗装とし、更にこれが溶融しているうちに蛍光顔料又は蓄光顔料を配合した飽和ポリエステル粉体樹脂塗料を別の静電塗装装置を用いてストランド表面に吹き付けて残熱で溶融させた後、水冷固化させて塗装した。この塗装において、下地塗装厚は約１００μｍで、蛍光又は蓄光塗膜厚は約６０μｍであった。
【００１８】
塗装工程の概略は図６に示すが、実施例２の図５とほぼと同じである。異なるのはショットブラスト装置の前に予備加熱用の高周波加熱装置８ａを設けた点である。これは高周波加熱装置８で本加熱を行ったときに、ストランドの山部と谷部での加熱ムラを抑えるため、予め、粉体樹脂の溶融温度より低い温度で加熱しておくためのものである。
このようにして塗装したストランド３本を撚り合わせて、３×７構造の直径１８ｍｍのロープとした。
【００１９】
なお、実施例２、３において、蛍光顔料配合塗装では下地塗装を行わず、直接粉体樹脂に蛍光顔料を配合した粉体塗装を行ってもよい。この場合、更に塗装中の蛍光顔料の紫外線劣化を抑制するため、図５の方法で第一静電塗装装置により蛍光塗装を行った後、第二静電塗装装置で、樹脂（透明）に紫外線吸収剤を配合した粉体を塗装することが好ましい。
勿論、下地塗装粉体の加熱後、その溶融状態において蛍光塗装粉体と更に紫外線吸収剤を配合した粉体を吹き付けて溶融させ塗装（３層塗装）してもよい。
【図面の簡単な説明】
【００２０】
【図１】（a）は本発明の塗装に適用した金属ロープの側面図、（ｂ）は断面図である。
【図２】本発明の実施例を示す塗装金属ロープの側面図である。
【図３】本発明の他の実施例を示す塗装金属ロープの側面図である。
【図４】本発明の塗装工程の一例を示す概略図である。
【図５】本発明の塗装工程の他の例を示す概略図である。
【図６】本発明の塗装工程の更なる他例を示す概略図である。
【符号の説明】
【００２１】
１〜３  ロープを構成するストランド
１ａ、２ａ、３ａ、４ａ  素線
４              ロープ本体
７、７Ａ、７Ｂ  静電塗装装置
８              高周波加熱装置
９              粉体流動槽
【図１】
0005388494.tif 000002
【図２】
0005388494.tif 000003
【図３】
0005388494.tif 000004
【図４】
0005388494.tif 000005
【図５】
0005388494.tif 000006
【図６】
0005388494.tif 000007